(57)【要約】　【課題】　光磁気記録と熱磁気再生とを組み合わせることにより高密度記録が可能な情報記録媒体、その再生方法及び再生装置を提供する。　【解決手段】　情報記録媒体１０はＭＳＲ媒体であり、基板１１上に保護層１２、記録層１３、中間層１４、再生層１５及び保護層１６がこの順に積層されている。情報が記録された情報記録媒体１０の基板１１側（記録層１３に近い側）にレーザ光を照射しつつ、レーザ光照射領域の近傍に再生磁界を印加し、保護層１６側（再生層１５に近い側）に対向せしめた磁気ヘッドにより再生層１５の磁束変化を検出する。【選択図】　　　図１
2004039249.tif 000002
【特許請求の範囲】
【請求項１】
　基板上に複数の磁性層を備えており、前記基板側に照射されるビーム光のスポット径よりも小さな記録ビットをビーム光照射領域に対応して再生層領域に形成されるマスク領域によって挟まれた開口部から磁気再生することが可能とされた情報記録媒体であって、
　光磁気記録が可能な第１磁性層を前記基板に近い側に、第２磁性層を前記基板から遠い側に備え、前記第１磁性層に記録された磁化方向が前記第２磁性層に転写される場合に、該転写は交換結合力により行われ、該交換結合力は温度により変化する構成とされていることを特徴とする情報記録媒体。
【請求項２】
　基板上に複数の磁性層を備えており、前記基板側に照射されるビーム光のスポット径よりも小さな記録ビットをビーム光照射領域に対応して再生層領域に形成されるマスク領域によって挟まれた開口部から磁気再生することが可能とされた情報記録媒体であって、
　光磁気記録が可能な第１磁性層を前記基板に近い側に、第２磁性層を前記基板から遠い側に備え、前記第１磁性層に記録された磁化方向が前記第２磁性層に転写される場合に、該転写は静磁結合力により行われ、該静磁結合力は温度により変化する構成とされていることを特徴とする情報記録媒体。
【請求項３】
　前記第２磁性層がＧｄＦｅＣｏ膜、Ｐt／Ｃｏ多層膜、またはＧｄＦｅＣｏ膜とＰt／Ｃｏ多層膜との交換結合膜のいずれかであることを特徴とする請求項１または２に記載の情報記録媒体。
【請求項４】
　請求項１ないし３のいずれかに記載の情報記録媒体の再生方法であって、
　前記基板側にビーム光を照射することにより該ビーム光の照射領域に対応する開口部を前記第２磁性層に形成し、前記第１磁性層から転写された前記開口部の磁化方向を前記情報記録媒体と相対移動する磁気ヘッドにより検出し、この検出結果に基づいて、前記情報記録媒体に記録された情報を再生することを特徴とする情報記録媒体の再生方法。
【請求項５】
　請求項１ないし３のいずれかに記載の情報記録媒体の再生方法であって、
　前記基板側にビーム光を照射することにより該ビーム光の照射領域に対応する開口部を前記第２磁性層に形成し、前記第１磁性層から転写された前記開口部の磁化方向を前記基板と反対側の面に対向して配され前記情報記録媒体と相対移動する磁気ヘッドにより検出し、この検出結果に基づいて、前記情報記録媒体に記録された情報を再生することを特徴とする情報記録媒体の再生方法。
【請求項６】
　請求項１ないし３のいずれかに記載の情報記録媒体の再生装置であって、
　前記情報記録媒体の基板側からレーザ光を照射するためのレーザ光照射手段と、前記情報記録媒体のレーザ光照射領域の近傍に再生磁界を印加する再生磁界印加手段と、前記第２磁性層側に配置され第２磁性層の磁化を検出する磁気ヘッドとを備えたことを特徴とする情報記録媒体の再生装置。
【発明の詳細な説明】
【技術分野】
【０００１】
　本発明は、情報をこれに対応する磁化方向で磁性層に記録する情報記録媒体、このような情報記録媒体の再生方法及び再生装置に関する。
【背景技術】
【０００２】
　情報記録媒体を備える記録再生装置として、ハードディスク装置（ＨＤ）又は光磁気ディスク装置（ＭＯ）が主に使用されている。ＨＤは面内磁気異方性を有する磁性層を備える磁気媒体と、記録用磁界発生部と再生用センサ部とを有する磁気ヘッドとを備えている。磁気ヘッドは磁気媒体面に対向して配され、磁気媒体を回転させつつ磁気ヘッドの磁界方向を変えることによって磁気媒体に記録ビットを記録する。記録ビットには情報に対応して異なる面内方向の磁化方向が記録されており、再生時には、再生用センサ部にて再生信号の振幅を検出することにより情報を再生する。現在では、薄膜センサを用いることにより１Ｇｂｉｔ／ｉｎｃｈ2 の情報記録密度を実現している。
【０００３】
　一方ＭＯは、垂直磁気異方性を有する磁性層を備える光磁気媒体と、媒体にレーザ光を照射してその反射光を受光するセンサ部と、磁界発生部とを備えている。光磁気媒体を回転させつつレーザ光を照射し、磁界を印加することにより、光磁気媒体に記録ビットを記録する。記録ビットには情報に対応して異なる垂直方向の磁化方向が記録されており、再生時には、受光したレーザ光の反射光から偏光面の回転方向を検出することにより情報を再生する。近年開発された磁気超解像技術（ＭＳＲ）を用いることにより、３Ｇｂｉｔ／ｉｎｃｈ2 程度の情報記録密度を実現している。
【特許文献１】特開昭５８−８３３４６号公報
【特許文献２】特開昭５６−７７９０７号公報
【発明の開示】
【発明が解決しようとする課題】
【０００４】
　以上の如きＨＤ，ＭＯにおいて、媒体の記録密度をさらに増大させるためにはビットの寸法、即ち、媒体の円周方向のビット長と径方向のビット幅とを小さくする必要がある。
【０００５】
　ＨＤにおいて、１．５Ｇｂｉｔ／ｉｎｃｈ2 の記録密度を実現するためには、トラックピッチは２．５μｍ程度、最短ビット長は０．１４μｍ程度が必要であり、５Ｇｂｉｔ／ｉｎｃｈ2 の記録密度を実現するためには、トラックピッチは１．２５μｍ程度、最短ビット長は０．０９μｍ程度が必要である。また、ＭＯにおいては、１Ｇｂｉｔ／ｉｎｃｈ2の記録密度はすでに実現されており、トラックピッチは１．１μｍ、最短ビット長は０．４８μｍ程度である。３．５Ｇｂｉｔ／ｉｎｃｈ2 の記録密度を実現するためには、トラックピッチは０．７μｍ、最短ビット長は０．２７μｍ程度が必要である。
【０００６】
　このように、ＨＤ及びＭＯの媒体の高記録密度化において、ＨＤではＭＲヘッドを用いることによりＭＯに比べて最短ビット長を短くできるがトラックピッチが広い。トラックピッチを狭くするにはクロストーク、トラッキング技術及びヘッド加工技術等の問題があり、１μｍ以下にすることが困難である。またＭＯはＨＤに比べてトラックピッチは狭いが最短ビット長が長く、ＭＳＲ技術を用いてもＭＲヘッドのように分解能を０．１μｍ以下にすることは困難である。ＭＯにおいて、光磁気媒体が備える磁性層を特定することにより、０．１μｍ程度の最短ビット長を再生することが可能であるが、この場合は光磁気再生信号のＣ／Ｎが低くなる傾向にあるという問題があった。
【０００７】
　本発明は、かかる事情に鑑みてなされたものであり、光磁気記録が可能な第１磁性層とこれと交換結合（又は静磁結合）可能な第２磁性層とを基板側から順に備えた情報記録媒体の再生時に、ビーム光を照射しつつ、第２磁性層に転写された磁化方向を検出して再生することにより、微小なビット長及びビット幅で磁化方向を記録再生でき、高密度記録を実現する情報記録媒体、情報記録媒体の再生方法及び再生装置を提供することを目的とする。
【課題を解決するための手段】
【０００８】
　第１発明に係る情報記録媒体は、基板上に複数の磁性層を備えており、前記基板側に照射されるビーム光のスポット径よりも小さな記録ビットをビーム光照射領域に対応して再生層領域に形成されるマスク領域によって挟まれた開口部から磁気再生することが可能とされた情報記録媒体であって、光磁気記録が可能な第１磁性層を前記基板に近い側に、第２磁性層を前記基板から遠い側に備え、前記第１磁性層に記録された磁化方向が前記第２磁性層に転写される場合に、該転写は交換結合力により行われ、該交換結合力は温度により変化する構成とされていることを特徴とする。
【０００９】
　第２発明に係る情報記録媒体は、基板上に複数の磁性層を備えており、前記基板側に照射されるビーム光のスポット径よりも小さな記録ビットをビーム光照射領域に対応して再生層領域に形成されるマスク領域によって挟まれた開口部から磁気再生することが可能とされた情報記録媒体であって、光磁気記録が可能な第１磁性層を前記基板に近い側に、第２磁性層を前記基板から遠い側に備え、前記第１磁性層に記録された磁化方向が前記第２磁性層に転写される場合に、該転写は静磁結合力により行われ、該静磁結合力は温度により変化する構成とされていることを特徴とする。
【００１０】
　第１発明、第２発明にあっては、記録時には磁界を印加しつつ基板側にビーム光を照射して、基板に近い側の第１磁性層に磁化方向を光磁気記録するので、微小な記録ビットで記録ができる。また再生時には、ビーム光の照射により温度上昇した第２磁性層の領域に第１磁性層の磁化方向が転写され、基板から遠い側に設けた第２磁性層に対向して配した磁気ヘッドにより磁化方向を検出するので、第２磁性層に転写された磁化方向が高い分解能で再生される。
【００１１】
　第３発明に係る情報記録媒体は、第１発明または第２発明において、前記第２磁性層がＧｄＦｅＣｏ膜、Ｐt／Ｃｏ多層膜、またはＧｄＦｅＣｏ膜とＰt／Ｃｏ多層膜との交換結合膜のいずれかであることを特徴とする。
【００１２】
　第３発明にあっては、第２磁性層を変更しうることとしたので、第２磁性層の飽和磁化を変更でき、磁気再生信号の大きさを適宜変更できる。
【００１３】
　第４発明に係る情報記録媒体の再生方法は、第１発明ないし第３発明のいずれかの情報記録媒体の再生方法であって、前記基板側にビーム光を照射することにより該ビーム光の照射領域に対応する開口部を前記第２磁性層に形成し、前記第１磁性層から転写された前記開口部の磁化方向を前記情報記録媒体と相対移動する磁気ヘッドにより検出し、この検出結果に基づいて、前記情報記録媒体に記録された情報を再生する。
【００１４】
　第５発明に係る情報記録媒体の再生方法は、第１発明ないし第３発明のいずれかの情報記録媒体の再生方法であって、前記基板側にビーム光を照射することにより該ビーム光の照射領域に対応する開口部を前記第２磁性層に形成し、前記第１磁性層から転写された前記開口部の磁化方向を前記基板と反対側の面に対向して配され前記情報記録媒体と相対移動する磁気ヘッドにより検出し、この検出結果に基づいて、前記情報記録媒体に記録された情報を再生することを特徴とする。
【００１５】
　第６発明に係る情報記録媒体の再生装置は、第１発明ないし第３発明のいずれかの情報記録媒体の再生装置であって、前記情報記録媒体の基板側からレーザ光を照射するためのレーザ光照射手段と、前記情報記録媒体のレーザ光照射領域の近傍に再生磁界を印加する再生磁界印加手段と、前記第２磁性層側に配置され第２磁性層の磁化を検出する磁気ヘッドとを備えたことを特徴とする。
【００１６】
　第４発明及び第５発明にあっては、第１磁性層に光磁気記録で磁化方向を記録することにより、径方向に微小な記録ビットが記録されており、基板側にビーム光を照射することにより媒体の温度が上昇して、第１磁性層に記録された記録ビットが第２磁性層の特定の温度領域でのみ転写される。これにより、磁気ヘッドを用いて第２磁性層の磁化方向を検出することにより、第２磁性層に転写された微小な記録ビットが高分解能で高信号レベルで再生される。
【００１７】
　第６発明にあっては、第１発明ないし第３発明のいずれかの情報記録媒体を用いる再生装置とすることから、第２磁性層に転写された微小な記録ビットを高分解能、高信号レベルでの情報記録媒体の再生が可能となる。
【発明の効果】
【００１８】
　本発明にあっては、基板に近い側に記録のための第１磁性層を形成し、基板から遠い側に再生のための第２磁性層を形成しているので、光磁気記録の際に第１磁性層に磁化方向が記録され、磁気再生の際に磁気ヘッドを第２磁性層に対向配置できる。光磁気記録により径方向に微小な記録ビットが記録でき、再生時のビーム光照射により、第２磁性層の微小な領域に記録ビットが転写され、磁気ヘッドによる磁化の検出により、高分解能及び高信号レベルで記録ビットを再生でき、これにより媒体の記録密度を大幅に増大できる等、本発明は優れた効果を奏する。
【発明を実施するための最良の形態】
【００１９】
　以下、本発明をその実施の形態を示す図面に基づいて説明する。
【００２０】
　実施の形態１．
　図１は、実施の形態１の情報記録媒体の膜構成を示す図である。情報記録媒体１０はディスク形状を有するＭＳＲ媒体であり、表面に案内溝を設けた基板１１上に保護層１２、前記第１磁性層たる記録層１３、前記制御層たる中間層１４、前記第２磁性層たる再生層１５及び保護層１６がこの順に積層されている。各層の組成、膜厚及び製造条件を表１に示す。なお、各層の製膜はＤＣマグネトロンスパッタ法により行なっており、記録層１３は希土類磁化優勢（ＲＥリッチ）で補償温度が略１３０℃である。また再生層１５は遷移金属磁化優勢（ＴＭリッチ）である。
【００２１】
【表１】
2004039249.tif 000003
【００２２】
　以上の如き構成の情報記録媒体１０に、光磁気記録方式で情報をランド／グルーブ記録する。記録時には、記録層１３の磁化方向を一定方向に揃えた後、磁界を印加しつつレーザ光を基板１１側に照射し、光変調記録方式により記録層１３に記録ビットを形成する。レーザ光は波長６８０ｎｍ、ＮＡは０．５５、記録パワーは１０ｍＷであり、Ｄｕｔｙが５０％の単純発光を用いた。媒体の線速度は１０ｍ／ｓであり、ビット長及びビット間隔は夫々０．１μｍである（５０ＭＨｚ）。なお、本実施の形態では光変調記録方式により記録層１３に記録ビットを形成したが、これに限るものではなく、磁界を正負に変動させる磁界変調記録方式を用いても良い。
【００２３】
　このように情報が記録された情報記録媒体１０の再生方法及び再生装置について説明する。図２は情報記録媒体の再生時の磁化状態と再生装置の磁気ヘッドとを示す図であり、再生層１５側から見た図も共に示している。なお、情報記録媒体１０は基板１１及び保護層１２，１６を省略して示している。情報記録媒体１０の基板１１側（記録層１３に近い側）に図示しない再生装置のレーザ光照射手段によりレーザ光を３ｍＷの再生パワーで照射しつつ、レーザ光照射領域の近傍に図示しない再生装置の再生磁界印加手段により再生磁界を印加し、保護層１６側（再生層１５に近い側）に対向せしめた磁気ヘッド１７により再生層１５の磁化方向を読出す。磁気ヘッド１７はＭＲ（ｍａｇｎｅｔ　ｒｅｓｉｓｔａｎｃｅ　ｒｅａｄ）素子１７ａを備え、レーザ光が照射された領域に対応する再生層１５の記録ビットを読み出すように配置されている。
【００２４】
　情報記録媒体１０の基板１１側にレーザ光を照射した際、記録層１３、中間層１４及び再生層１５に周方向の温度勾配が生じ、図２に示すように、レーザスポットＳに対応する再生層１５の領域でフロントマスク領域及びリアマスク領域が形成される。両マスク領域で挟まれた開口部では、記録層１３の記録ビットが再生層１５に転写されており、磁気ヘッド１７によりこれが読み出される。図３はＭＲ素子１７ａにより磁化が検出された磁気再生信号の波形を示すグラフであり、縦軸は出力信号レベルを示し、横軸は時間を示している。グラフから、磁気再生により再生層１５の磁化方向が読み出されていることが判る。また、隣接するトラックからのクロストークの影響を調べた。その結果、ＭＲ素子１７ａのトラック幅方向の寸法が１μｍであるにも係わらず、クロストークは検出されていなかった。
【００２５】
　以上の結果から、本実施の形態の情報記録媒体１０は、記録時にはレーザ光を照射しつつ磁界を印加することにより、ビット幅が短いビットを形成でき、また再生時には、レーザ光を照射してレーザスポットＳよりも短寸法の開口部を生ぜしめてビット長及びビット幅が短い記録ビットを転写してクロストークを低減し、且つ、ＭＲ素子１７ａによる磁化の検出により高分解能及び高信号レベルで磁気再生信号を得ることができる。また、磁気ヘッドは媒体の偏心によるトラッキング制御が通常では困難であるが、本実施の形態では隣接トラックにはマスクが形成されているので偏心が生じた場合でも隣接トラックの磁気信号を検出することはなく、クロストークは低減される。
【００２６】
　実施の形態２．
　次に、本発明に係る静磁結合タイプのＭＳＲ媒体について説明する。図４は実施の形態２の情報記録媒体の再生時の磁化状態と磁気ヘッドとを示す図であり、再生層側から見た図も共に示している。図に示すように、情報記録媒体２０はディスク形状を有するＭＳＲ媒体であり、表面に案内溝を設けた基板上に保護層、前記第１磁性層たる記録層２３、前記制御層たる中間層２４、前記第２磁性層たる再生層２５及び保護層がこの順に積層されている。なお、情報記録媒体２０は基板及び保護層を省略して示している。各層の組成、膜厚及び製造条件を表２に示す。なお、各層の製膜はＤＣマグネトロンスパッタ法により行なっており、記録層２３はＴＭリッチで補償温度が略ー１０℃である。また再生層２５はＲＥリッチであり、室温で面内磁化を示し、補償温度は２００℃近傍である。記録層２３としてＴｂＦｅＣｏではなくＤｙＦｅＣｏを用いたのは、ＤｙＦｅＣｏの方が飽和磁化の値が大きく、静磁結合力が大きいことによる。
【００２７】
【表２】
2004039249.tif 000004
【００２８】
　以上の如き構成の情報記録媒体２０に、光磁気記録方式で情報をランド／グルーブ記録する。記録方法及び条件は上述した実施の形態１と同様であり、その説明を省略する。情報が記録された情報記録媒体２０を再生する際には、情報記録媒体２０の基板側（記録層２３に近い側）にレーザ光を３ｍＷの再生パワーで照射しつつ、保護層側（再生層２５に近い側）に対向せしめた磁気ヘッド１７により再生層２５の磁化方向を読出す。なお、静磁結合タイプの情報記録媒体は再生磁界を印加することなくＭＳＲ再生が可能であるため、実施の形態２では再生時に再生磁界を印加しない。その他の再生手順は実施の形態１と同様である。
【００２９】
　図４に示すように、情報記録媒体２０の基板側にレーザ光を照射した際に、レーザスポットＳに対応する再生層２５の領域では、温度が上昇して面内磁化から垂直磁化に変化する。中間層２４の交換結合力の制御により記録層２３の磁化方向が再生層２５に転写され、磁気ヘッド１７のＭＲ素子１７ａによりこれが読み出される。得られた磁気再生信号は、図３に示すものと同様であり、磁気再生により再生層２５の記録ビットが読み出されていることが判る。また、隣接するトラックからのクロストークも検出されていなかった。
【００３０】
　以上の結果から、本実施の形態の情報記録媒体２０は、記録時にはレーザ光を照射しつつ磁界を印加することにより、ビット幅が短いビットを形成でき、また再生時にはレーザ光を照射して再生層２５の磁化方向を垂直磁化に変えるので、レーザスポットＳよりも短寸法の開口部を生ぜしめてクロストークを低減し、且つ、ＭＲ素子１７ａによる磁化の検出により高分解能及び高信号レベルで磁気再生信号を得ることができる。また、隣接トラックにはマスクが形成されているので、情報記録媒体２０に偏心が生じた場合でも隣接トラックの磁気信号を検出することはなく、クロストークは低減される。
【００３１】
　実施の形態３．
　次に、本発明に係る情報記録媒体の再生層を多層膜に形成した媒体について説明する。図５は、実施の形態３の情報記録媒体の膜構成を示す図である。情報記録媒体３０はディスク形状を有するＭＳＲ媒体であり、表面に案内溝を設けた基板３１上に保護層３２、前記第１磁性層たる記録層３３、前記制御層たる中間層３４、前記第３磁性層たる再生層３５及び保護層３６がこの順に積層されている。各層の組成、膜厚及び製造条件を表３に示す。なお、各層の製膜はＤＣマグネトロンスパッタ法により行なっており、記録層３３は希土類磁化優勢（ＲＥリッチ）で補償温度が略１３０℃である。また再生層３５はＰｔ／Ｃｏの多層膜であり、Ｐｔ／Ｃｏの多層膜の飽和磁化の値がＧｄＦｅＣｏ単層の値よりも大きいので、より大きな磁気再生信号を得ることができる。
【００３２】
【表３】
2004039249.tif 000005
【００３３】
　以上の如き構成の情報記録媒体３０に、実施の形態１と同様の条件及び手順にて光磁気記録し、実施の形態１と同様の条件及び手順にてこれを再生する。再生時の磁化状態は、図２で示したものと同様である。情報記録媒体３０の基板３１側にレーザ光を照射した際に、レーザスポットに対応する再生層３５の領域でフロントマスク領域及びリアマスク領域が形成される。両マスク領域で挟まれた開口部では、記録層３３の記録ビットが転写されており、磁気ヘッドによりこれが読み出される。得られた再生信号は、実施の形態１で示した結果の略３倍の大きさであった。なお、このとき印加した再生磁界は６００Ｏｅであった。
【００３４】
　以上の結果から、本実施の形態の情報記録媒体３０は実施の形態１と同様の効果が得られ、さらに再生層３５にＰｔ／Ｃｏの多層膜を用いているので、実施の形態１よりも大きな信号レベルで再生信号を得ることができる。
【００３５】
　実施の形態４．
　実施の形態３よりも低い再生磁界の印加で再生できる情報記録媒体について説明する。図６は実施の形態４の情報記録媒体の膜構成を示す図である。情報記録媒体４０はディスク形状を有するＭＳＲ媒体であり、表面に案内溝を設けた基板４１上に保護層４２、前記第１磁性層たる記録層４３、前記制御層たる中間層４４、前記第３磁性層たる第１の再生層４５及び第２の再生層４６、並びに保護層４７がこの順に積層されている。各層の組成、膜厚及び製造条件を表４に示す。なお、各層の製膜はＤＣマグネトロンスパッタ法により行なっており、記録層４３は希土類磁化優勢（ＲＥリッチ）で補償温度が略１３０℃である。また、第１の再生層４５及び第２の再生層４６は、ＧｄＦｅＣｏ膜とＰｔ／Ｃｏ多層膜との交換結合膜である。
【００３６】
【表４】
2004039249.tif 000006
【００３７】
　以上の如き構成の情報記録媒体４０に、実施の形態１と同様の条件及び手順にて光磁気記録し、実施の形態１と同様の条件及び手順にてこれを再生する。再生時の磁化状態は、図２で示したものと同様である。情報記録媒体４０の基板４１側にレーザ光を照射した際に、レーザスポットに対応する第２の再生層４６の領域でフロントマスク領域及びリアマスク領域が形成される。両マスク領域で挟まれた開口部では、記録層４３の記録ビットが転写されており、磁気ヘッドによりこれが読み出される。得られた再生信号の信号レベルは、実施の形態３と同程度の大きさであり、３００Ｏｅの再生磁界で再生可能であった。以上の結果から、本実施の形態の情報記録媒体４０は実施の形態３と同様の効果が得られ、実施の形態３よりも低い再生磁界の印加で再生可能である。
【図面の簡単な説明】
【００３８】
【図１】実施の形態１の情報記録媒体の膜構成図である。
【図２】実施の形態１の情報記録媒体の再生時の磁化状態を示す図である。
【図３】実施の形態１の情報記録媒体の再生波形図である。
【図４】実施の形態２の情報記録媒体の再生時の磁化状態を示す図である。
【図５】実施の形態３の情報記録媒体の膜構成図である。
【図６】実施の形態４の情報記録媒体の膜構成図である。
【符号の説明】
【００３９】
　１１，３１，４１ 基板
　１３，２３，３３，４３ 記録層
　１４，２４，３４，４４ 中間層
　１５，２５，３５ 再生層
　１７ 磁気ヘッド
　４５ 第１再生層
　４６ 第２再生層
【図１】
2004039249.tif 000007
【図２】
2004039249.tif 000008
【図３】
2004039249.tif 000009
【図４】
2004039249.tif 000010
【図５】
2004039249.tif 000011
【図６】
2004039249.tif 000012